СПЛАВ НА ОСНОВЕ МЕДИ
ALLOY ON BASIS OF COPPER

Изобретение относится к области металлургии, а именно к составам сплавов на основе меди, которые могут быть использованы в ювелирной промышленности.
Известен сплав на основе меди, содержащий, мас.%: золото 0-3,0; серебро 0-3,0; платина 0-3,0; индий 5,0-11,0; алюминий 7,0-12,0; медь - остальное [1].
Задачей изобретения является повышение жидкотекучести сплава.
Технический результат достигается тем, что сплав на основе меди, содержащий золото, серебро, платину, индий, медь, дополнительно содержит цирконий, углерод и бор при следующем соотношении компонентов, мас.%: золото 1,0-2,0; серебро 3,4-4,0; платина 1,0-2,0; индий 3,4-4,0; цирконий 0,1-0,14; углерод 0,0001-0,00014; бор 0,02-0,03; медь - остальное.
В таблице приведены составы сплава на основе меди.
Таблица
Компоненты
Содержание, мас.% в составах
1
2
3
Золото
2,0
1,5
1,0
Серебро
3,4
3,7
4,0
Платина
2,0
1,5
1,0
Индий
3,4
3,7
4,0
Цирконий
0,1
0,12
0,14
Углерод
0,0001
0,00012
0,00014
Бор
0,03
0,025
0,02
Жидкотекучесть сплава (по спиральной пробе), мм
~450
~450
~450
В составе сплава компоненты проявляют себя следующим образом. Серебро и золото повышают прочностные свойства сплава. Индий увеличивает пластичность и жидкотекучесть, препятствует его окислению. Платина обеспечивает твердость. Бор способствует рафинированию сплава, цирконий и углерод измельчают структурные составляющие сплава, способствуют незначительному увеличению жидкочекусти.
Выплавка сплава на основе меди может быть проведена в тигельных электропечах. Изготовление изделий из сплава осуществляют методом литья.
Изделия, изготовленные из сплава, не тускнеют на воздухе, долгое время сохраняют первоначальный вид.
Источники информации
1. US 5599406 А, 1997.